(57)【特許請求の範囲】
【請求項１】
マルチチップモジュール基板を製造する方法であって、
キャリアウェルをその中に有するキャリアを供給する段階と、
前記キャリアウェル中に基板成形材料を供給する段階と、
複数の回路チップを配置する段階と、
前記基板成形材料が流動して前記複数の回路チップの少なくとも１つを封入するように、所定温度及び所定圧力で、前記基板成形材料上に積層可能な絶縁層を積層する段階と、
を有することを特徴とする方法。
【請求項２】
前記複数の回路チップの各々が前記基板成形材料の中で上向きのチップパッドを有していることを特徴とする請求項１記載の方法。
【請求項３】
前記キャリアが底なしキャリアを備えるとともに、前記キャリアを供給する段階がその底なしキャリアの一方の面にベースシートを設ける段階を含み、該ベースシートを設ける段階が絶縁材料を含むシートを設ける段階を有することを特徴とする請求項２記載の方法。
【請求項４】
前記キャリアウェル中に基板成形材料を入れる前に、前記キャリアウェルの内面に保護絶縁層を設ける段階をさらに含むことを特徴とする請求項３記載の方法。
【請求項５】
前記キャリアを供給する段階が、前記ウェルの底面を画定する底付キャリアを供給する段階を含むことを特徴とする請求項２記載の方法。
【請求項６】
前記キャリアウェル中に基板成形材料を入れる前に、前記キャリアウェルの内面に保護絶縁層を供給する段階をさらに含むことを特徴とする請求項５記載の方法。
【請求項７】
前記基板成形材料の中に前記複数の回路チップを配置する段階は、前記積層可能な絶縁層を積層する段階の前に、
前記積層可能な絶縁層中に前記複数の回路チップの各々を裏返して置く段階と、
前記積層可能な絶縁層を硬化して前記記複数の回路チップを適当な位置に保持する段階と、
前記複数の回路チップが前記基板成形材料の底面上の空間内に位置するように、チップ側を下にして前記積層可能な絶縁層を前記キャリアの上に載せる段階と、
を有することを特徴とする請求項２記載の方法。
【請求項８】
前記基板成形材料が、エポキシ／ポリイミド、ポリイミド、エポキシ／ポリスルホン及びエポキシからなる群のいずれか一つを含むことを特徴とする請求項２記載の方法。
【請求項９】
前記基板成形材料の各成分は、共通の溶剤に溶解されることを特徴とする請求項８記載の方法。
【請求項１０】
前記基板成形材料が無溶剤であることを特徴とする請求項８記載の方法。
【請求項１１】
前記基板成形材料の中に複数の回路チップを配置する段階の前に、
前記基板成形材料の上に保護被膜を供給する段階と、
金属層を貫通して前記保護被膜まで達する複数の開口部が形成されるようにパターン形成される前記保護被膜の上に金属層を形成する段階とをさらに含み、
前記基板成形材料の中に複数の回路チップを配置する段階が、前記保護被膜上の金属層の複数の開口部の所定の一つに前記複数の回路チップの少なくとも１個を配置する段階を含むとともに、前記積層可能な絶縁層を積層する段階における温度及び圧力の高さが、前記保護被膜が前記基板成形材料との混合を起こすのに足るものであることを特徴とする請求項２記載の方法。
【請求項１２】
前記チップパッドの所定のものとそれぞれ整合した前記積層可能な絶縁層の中に複数のバイアを供給する段階と、
前記チップパッドのうちの前記選択されたものを相互接続するために、前記複数のバイアを通して延びる導電体のパターンを設ける段階とをさらに含むことを特徴とする請求項２記載の方法。
【請求項１３】
前記回路チップの裏面に整合した前記積層可能な絶縁層の中にバイアを供給する段階と、
前記バイアを通して前記回路チップの背面に到達する導電体を設ける段階とをさらに含むことを特徴とする請求項１２記載の方法。
【請求項１４】
前記積層可能な絶縁層がポリテトラフルオロエチレンを備え、前記方法は、前記ポリテトラフルオロエチレンの積層後に該ポリテトラフルオロエチレンを除去する段階をさらに含むことを特徴とする請求項２記載の方法。
【請求項１５】
前記チップパッドの上にパターン化されたマスクを形成する最終段階をさらに含むことを特徴とする請求項１４記載の方法。
【請求項１６】
前記キャリアウェルをその中に有するキャリアを供給する段階が、ウェルを有する底なしキャリアをベース上に配置するとともに、そのベース上の前記ウェルの中にセラミック板を配置する段階を有することを特徴とする請求項２記載の方法。
【発明の詳細な説明】
【０００１】
【産業上の利用分野】
本発明は、全般的にはマルチチップモジュールに関するものであり、より詳細には、埋封チップ基板の製造技術に関する。
【０００２】
関連出願の相互参照
本願は、１９９３年１０月２９日出願の名称を「Ｅｎｃａｓｅｄ  Ｉｎｔｅｇｒａｌ  Ｍｏｌｄｅｄ  Ｐｌａｓｔｉｃ  Ｍｕｌｔｉ−ｃｈｉｐ  ＭｏｄｕｌｅＳｕｂｓｔｒａｔｅ  ａｎｄ  Ｆａｂｒｉｃａｔｉｏｎ  Ｐｒｏｃｅｓｓ（封止型一体成形プラスチックマルチチップモジュール基板並びに作製方法）」とするＴ．Ｇｏｒｃｚｙｃａの米国出願番号第０８／１４３５１９号の部分継続出願である。本願は、同一譲受人に譲渡された下記の係属中の出願：１９９３年２月８日出願の米国出願番号第０８／０１４４８１号の部分継続出願として１９９３年７月９日に出願された名称を「Ｅｍｂｅｄｄｅｄ  Ｓｕｂｓｔｒａｔｅ  ｆｏｒ  Ｉｎｔｅｇｒａｔｅｄ  Ｃｉｒｃｕｉｔ  Ｍｏｄｕｌｅｓ（集積回路モジュール用埋封基板）」とするＦｉｌｌｉｏｎ他の米国出願番号第０８／０８７４３４号、並びに１９９３年１０月２９日出願の名称を「Ｃｏｎｔａｃｔ  Ａｒｅａｓ  ｆｏｒ  Ｐｌａｓｔｉｃ  Ｍｕｌｔｉ−ｃｈｉｐ  Ｍｏｄｕｌｅ  Ｓｕｂｓｔｒａｔｅｓ（プラスチックマルチチップモジュール基板用の接触領域）」とするＧｏｒｃｚｙｃａ他の米国出願番号第０８／１４３０９２号の部分継続出願と関連している。
【０００３】
【従来の技術】
従来の高密度相互接続（ｈｉｇｈ  ｄｅｎｓｉｔｙ  ｉｎｔｅｒｃｏｎｎｅｃｔ；ＨＤＩと略す）法では、チップの上面が基板表面と基本的に同一平面になるように、チップ設置用の基板ベースにキャビティーを形成したものを利用することが多い。基板は一般にセラミック又は複合構造体である。基板にキャビティーを作るための通例のＨＤＩ技術は、コンピューター制御されたダイヤモンドビットでキャビティー材料を機械加工又は切削することである。この時間のかかる方法では、チップ用キャビティーがいつも所望通りの深さで得られるとは限らず、また、亀裂が生じて基板が使いものにならなくなってしまうこともある。
【０００４】
従来のＨＤＩ法では、チップは、機械的、熱的及び電気的マウンティングのためのダイ接着剤を数滴滴下したキャビティーの中に設置される。この方法で設置したチップは、チップとダイ接着剤との境界面に不均一な表面張力が存在するので、それ以降の加工処理の際に位置ずれを起こしてしまうことがある。このようなずれが生じるとチップ位置の精度が低下するだけでなく、チップの配置のずれに対して個々の電気的相互接続を適合させるためのさらに多くの処理段階が必要になる。さらに、個々のチップとその各々のウェルの側壁との間に隙間（谷間）が残る。
【０００５】
従来のＨＤＩ技術では、接着剤を塗布したポリマーフィルムのオーバーレイで、下にある基板上のチップウェルに収納された複数の集積回路チップをカバーする。このポリマーフィルムは絶縁層を与えるが、この絶縁層の上に、個々の回路チップを相互接続するためのメタライゼーションパターンを付着させる。オーバーレイを用いるＨＤＩプロセスの実施方法は、１９８８年１１月８日発行の米国特許第４７８３６９５号（Ｅｉｃｈｅｌｂｅｒｇｅｒ他）並びに１９９０年６月１２日発行の米国特許第４９３３０４２号（Ｅｉｃｈｅｌｂｅｒｇｅｒ他）に記載されている。これらの開示内容は文献の援用によって本明細書の内容の一部をなす。また、このようなポリマーフィルムのオーバーレイ中にバイア開口すなわちアパチャを設けて一チップ内の部分間又は幾つかのチップ間を電気的に接続できるようにするのが望ましい。１９９０年１月１６日発行の米国特許第４８９４１１５号（Ｅｉｃｈｅｌｂｅｒｇｅｒ他）には、このようなアパチャを設けるための具体的方法が開示されている。この米国特許第４８９４１１５号の開示内容は文献の援用によって本明細書の内容の一部をなす。さらに、不良集積回路チップにアクセスしそれを交換する方法が１９８９年１１月７日発行の米国特許第４８７８９９１号（Ｅｉｃｈｅｌｂｅｒｇｅｒ他）並びに１９９２年１０月１３日発行の米国特許第５１５４７９３号（Ｗｏｊｎａｒｏｗｓｋｉ他）に記載されている。これらの開示内容は文献の援用によって本明細書の内容の一部をなす。
【０００６】
従来の基板ではチップの周囲に隙間が存在していて、チップ周縁部でポリマーフィルムの接着剤が稀薄化したり、隙間の上でポリマーフィルムが弛んだりすることがあるので、チップウェル近傍でのバイアの位置取り及び相互接続パターンの形成がさらに難しくなる。さらに、セラミック基板の熱膨脹率とポリマーオーバーレイの熱膨脹率が調和していないと、接着剤層に応力が生じることがあり、そのため、基板からのポリマーフィルムの剥離が助長される傾向がみられる。
【０００７】
１９９２年２月２５日発行の米国特許第５０９１７６９号（Ｅｉｃｈｅｌｂｅｒｇｅｒ他）には、基板上に集積回路チップの裏側を下にして載置して、チップの両面と側面を封入し、検査及びバーンイン処理用の接触パッドとのバイア及び相互接続部を封入材の中に形成して、検査後に封入材を取り除くという方法によって製造した集積回路パッケージが記載されている。厚さの異なる複数のチップを１個のマルチチップモジュール（ＭＣＭ）に使用する場合、これらのチップのパッドは同一平面上に位置しないので、この方法では、幾つかのチップの厚さを薄くするか或いはバイアの深さを変えることが必要になる。さらに、この方法では、表面を平坦にするための機械的研磨段階並びに検査後に取り除かなくてはならない封入材の使用を要する。
【０００８】
前述のＦｉｌｌｉｏｎ他の米国出願番号第０８／０８７４３４号には、ＨＤＩフィルム上に載せたチップの周囲にプラスチックを成形することによって基板を製作する方法が開示されており、この方法では、研削プロセスは必要なく、チップと基板の間の隙間の存在しない平坦な表面が得られる。簡単に述べると、この方法では、ベース上に絶縁性ベースシートを設ける。このベースシート上に接触パッドを有するチップを裏返しにして１個以上載せる。１個以上のチップを取り囲むように所望の場所に型枠を置く。この型枠内に基板成形材料を加えて固化させる。次に、型枠とベースを取り外し、基板を裏返して、チップを相互接続する。
【０００９】
【発明が解決しようとする課題】
型枠が基板の一体部分となって化学物質暴露から基板を保護することのできるプラスチック成形プロセスが望まれる。また、成形プロセス及びチップ相互接続プロセスの間、基板を終始同じ向きに保つことのできる方法が望まれる。
【００１０】
したがって、本発明の目的の一つは、化学耐性を増大させかつチップ相互接続層の一体部分を構成するような完全に硬化した高分子フィルムで封止されている埋封プラスチックチップ基板を製造するための低温方法を提供することである。
【００１１】
本発明のもう一つの目的は、基板の一体部分となるような埋封チップ基板を製造するための、成形用ポケットを用いるチップ埋封法を提供することである。
【００１２】
本発明のまた別の目的は、規格の同じキャリアを用いて様々な大きさのポケット及び基板を製造して後段の相互接続段階で加工処理するというチップの埋封及び相互接続法を提供することである。
【００１３】
【課題を解決するための手段】
以上の課題を解決すべく、本発明は、その好ましい実施態様において、以下の段階：
ウェルをもつキャリアを用意する段階；
上記キャリアウェル中に基板成形材料を入れる段階；
上記基板成形材料に複数のチップを配置する段階；及び
上記基板成形材料の上に積層可能な絶縁層を、上記基板成形材料が流動して上記複数チップを封入するような所定温度及び所定圧力で、積層する段階
を含んでなることを特徴とするマルチチップモジュール基板の製造方法を提供する。
【００１４】
新規であると思われる本発明の様々な態様は特許請求の範囲に詳細に記載されている。ただし、本発明の構成及び実施方法並びに本発明の上記以外の目的及び利点については、以下の記載を添付図面とともに参照することによって、さらに理解を深めることができるものと思われる。添付図面において、同じ符号は同種の構成部材を示している。まず図面について説明する。
【００１５】
図１は、ウェルをもつキャリア、ベースシートを支持するベース、及び保護絶縁層の断面図である。この図では、ベースシートはキャリアに取り付ける前の状態にあり、また、保護絶縁層もキャリアに取り付ける前の状態にある。
【００１６】
図２は、図１と類似した断面図であるが、キャリアにベースシート及び保護絶縁層が取り付けられた状態を示している。
【００１７】
図３は、図２と類似した断面図であるが、キャリアウェル中に基板成形材料を入れた状態を示している。
【００１８】
図４は、図３と類似した断面図であるが、さらに、基板成形材料の表面上にチップを載置した状態を示すもので、キャリア及び基板成形材料の上に積層すべき積層可能な絶縁層についても示してある。
【００１９】
図５は、図４と類似した断面図であるが、基板成形材料中にチップが埋封され、基板成形材料上に積層可能な絶縁層が積層された状態を示している。
【００２０】
図６は、図３と類似した断面図であるが、キャリアに底が付いていて、ベースシートのない別の実施態様を示している。
【００２１】
図７は、図３と類似した断面図であるが、ベースシートのない別の実施態様を示している。
【００２２】
図８は、図３と類似した断面図であるが、ベースシートが存在するもののそのベースシートがキャリアに接していない別の実施態様を示している。
【００２３】
図９は、図３と類似した断面図であるが、保護絶縁層のない別の実施態様を示している。
【００２４】
図１０は、図６と類似した断面図であるが、保護絶縁層のない別の実施態様を示している。
【００２５】
図１１は、図５と類似した断面図であるが、積層可能な絶縁層及び外側絶縁層の中にバイア及び相互接続部を設けた状態を示してある。
【００２６】
図１２は、図１１と類似した断面図であるが、チップの裏面にバイア及びサーマルパスを設けた状態を示してある。
【００２７】
図１３は、積層可能な絶縁層中に埋込まれたチップを示す図である。
【００２８】
図１４〜図１７は、基板成形材料上に積層可能な金属パターンを形成する方法を示す図である。
【００２９】
図１８〜図２１は、チップの被覆を取り去って積層可能な金属パターンを形成する方法を示す図である。
【００３０】
発明の好ましい実施態様についての説明
図１は、本発明で用いるウェル１２をもつ底なしキャリア１０の断面図である。キャリア１０はどんな適当な構造材からなるものであってもよいが、好ましくはセラミック又は金属（例えばチタン）からなる。ウェル１２は例えば金属薄板を穴あけすることによって形成することができる。ベース２４はベースシート１４を支持し、このベースシート１４にキャリア１０が取り付けられる（それにより、ウェル１２の底面が形成される）。保護絶縁層１６はキャリア１０に取り付けられる。ベース２４は、２００℃の高温に耐え得る適当な構造材であればどのような材料からなるものであってもよく、具体例としてはチタン又はステンレス鋼が挙げられる。ベースシート１４及び保護絶縁層１６は、各々、後段での加工処理の際にキャリア及びその内容物を保持することのできる材料（例えば熱可塑性ポリマーや熱硬化性ポリマー）からなる。保護絶縁層１６の材料は、さらに、ベースシート１４の表面及びキャリアのウェルに適用し得るものでなければならない。
【００３１】
図２は、図１のキャリア１０にベースシート１４及び保護絶縁層１６が取り付けられた状態を示す図である。一つの実施態様では、ＵＬＴＥＭ（登録商標，米国コネティカット州フェアフィールドのＧｅｎｅｒａｌ  Ｅｌｅｃｔｒｉｃ  Ｃｏ.製）というポリエーテルイミドからなる熱可塑性接着剤コーティングで被覆した厚さ５ミルのＫＡＰＴＯＮ（カプトン）と呼ばれるポリイミド（登録商標，米国デラウェア州ウィルミントンのＥ．Ｉ．  ｄｕ  Ｐｏｎｔ  ｄｅ  Ｎｉｍｏｕｒｓ  ａｎｄ  Ｃｏ.製）からなるベースシート上にキャリア１０を置く。このベースシートの上にキャリアを置いた後、キャリア上に保護絶縁層１６を載せるが、この保護絶縁層１６は好ましくはＵＬＴＥＭポリエーテルイミド系熱可塑性接着剤コーティングで被覆した厚さ２ミルのＫＡＰＴＯＮポリイミド層からなる。この構造物全体をＵＬＴＥＭポリエーテルイミド接着剤層の軟化点（約２１５℃）よりも高温の約３００℃に加熱しながら構造物の上面に圧力を加えてＫＡＰＴＯＮポリイミドフィルムをキャリア１０に接着させ、ウェル１２を作り上げる。ウェル１２の形成には、上記以外の熱可塑性又は熱硬化性接着剤をＫＡＰＴＯＮポリイミドフィルムと共に使用することもできるが、ただし、それらの接着剤が後段のモジュール組立て段階で安定であることが条件となる。
【００３２】
次に、接着性を促進するため、保護絶縁層の表面を酸素プラズマ処理に付す。この時点で、ベースシート及び保護絶縁層は剛性をもっていて成形用ポケットを既に形成しており後段での加工処理に際してそれ以上の支持を必要としないので、所望によりベースからキャリアを取り外してもよい。保護絶縁層に加えてベースシートを使用することの利点は、後段の成形プロセスの間に保護絶縁層を適所に保持しておくのにベースシートが役立つことである。
【００３３】
図３は、図２のキャリアウェル中に基板成形材料１８を入れた状態を示している。本発明の一つの実施態様では、この基板成形材料はエポキシ／ポリイミド溶液を含んでなる。この場合、選択すべきエポキシ及びポリイミドは、互いに相溶性であると同時に両成分を溶解する溶剤に対しても相溶性でなければならない。また、エポキシ及びポリイミドは後段で用いるすべての加工温度に耐え得るものでなければならない。例えば、シロキサン系及びポリエーテルイミド系のポリイミドは共に脂環式、ビスフェノールＡ型及びノボラック型エポキシ樹脂のようなエポキシ樹脂と相溶性である。基板成形材料と保護絶縁層１６が同種の材料でできていてそれらを低温で同時に硬化させた場合、パッケージに生じる応力を最小限に抑えることができる。
【００３４】
基板成形材料の添加の前後にキャリアを秤量する。次に材料を加熱して溶液を部分的に硬化させ溶剤を除去する。溶液の添加と部分硬化をさらに繰返す必要性は所望とする基板の厚さによって異なる。これらの操作を繰返すごとにキャリア１０を秤量することによって、溶剤減量を極めて正確に測定することができる。
【００３５】
基板成形材料は、成形材料１８のアブレーション（又は紫外線吸収）操作を用いない実施態様では、脂環式、ビスフェノールＡ型及びノボラック型樹脂のようなエポキシドだけからも調製することができ、そうすると、部分硬化を行う必要がなくなる。また、エポキシ溶液はポリイミド以外のポリマー（例えばポリスルホン）と組合わせて製造することもできる。室温で約１００センチポアズ（ｃＰ）の粘度の液体であるような脂環式エポキシ樹脂から、温度１５０℃で５００００ｃＰを超える粘度の半固形物であるような高分子量ビスフェノールＡまで、大幅に異なる粘度をもつ種々のエポキシ樹脂を調製することができる。未硬化基板成形材料の粘度特性並びにその最終硬化特性を調整するために、これらの樹脂を互いにブレンドしたり或いは高分子量、高粘度ポリマーと併用してもよい。
【００３６】
本発明の好ましい実施態様では、基板成形材料は無溶剤で加工処理してもよい。「無溶剤」とは、本明細書中では、成形材料が混合されかつ加熱されて実質的に均一な部材を生じることを意味する。加工処理に際して、これらの材料の溶剤を使用する必要は全くない。例えば、微粉砕したシロキサンポリイミド粉末（例えば米国インディアナ州ヴァーノンのＧＥ  Ｐｌａｓｔｉｃｓ，  ＭＴ.製のＤ９０００など）をエポキシ樹脂粉末（例えば米国ミシガン州ミッドランドのＤｏｗ  Ｃｈｅｍｉｃａｌ  Ｃｏ.製のＤＥＲ６６２など）及び触媒（例えば米国ニューヨーク州ウォーターフォードのＧＥ  Ｓｉｌｉｃｏｎｅｓ社製のＯｃｔａｃａｔなど）と混合すれば、ＨＤＩ基板用の成形材料として使用することのできる乾燥粉末ブレンドが得られる。このような乾燥粉末ブレンドをキャリアに入れた後、加熱してフレームプレス又は真空／圧縮ラミネーターを用いて加圧すれば、基板を形成することができる。混合粉末の加熱によって、そのすべての成分の融解及び混合が起こり、材料同士が完全にブレンディングされ、続いて触媒の存在によってエポキシの硬化が起こる。このプロセスでは溶剤を除去する必要がないので、製造プロセスが格段に低コスト化及び迅速化され、しかも環境に優しいものとなる。また、ポリマーとエポキシ材を任意の比率で使用することができるようになるので、ポリマー（１種類又はそれ以上）とエポキシ樹脂（１種類又はそれ以上）の間の不相溶性並びにこれら各成分に適した溶剤の特異性についての問題が解消する。
【００３７】
エポキシ樹脂又はエポキシ樹脂とポリマーのブレンドにセラミック粉体や金属酸化物粉体のような充填剤を配合すると、熱伝導性や熱膨脹率などの硬化基板材料の諸特性をさらに調整することができる。ブレンドに添加することのできる一般的な充填剤には、ヒュームドシリカ、溶融シリカ、窒化ケイ素、酸化チタン、酸化マグネシウム、酸化亜鉛、酸化アルミニウム及び窒化アルミニウムの粉体が含まれる。
【００３８】
成形材料の硬化特性は、エポキシブレンドに対する触媒の使用量並びに硬化温度プロフィールを変化させることによって、制御することができる。硬化温度を上昇させると硬化時間を短縮することができ、硬化時間を延ばすと硬化温度を低くすることができる。また、触媒含有量を増やすと硬化時間の短縮又は硬化温度の低下が可能になるが、触媒含有量を減らすためにはより高温で硬化時間を長くする必要がある。多種多様な相溶性のポリマーとエポキシの混合物を調製することができて、それらの硬化特性を調節することができるので、未硬化状態及び最終硬化状態における基板の特性を思い通りに設計することができる。
【００３９】
一つの実施態様では、基板成形材料の厚さは挿入すべきチップの厚さと同じくらいであり、それにより、極めて丈夫な可撓性基板が得られるが、この基板は回路に使用する際にキャリアから取り外すこともできるし或いはキャリアに装着したままにしておくこともできる。
【００４０】
図４は、図３と同様の実施態様を示す図であるが、さらに、基板成形材料１８の表面上に載置した複数の集積回路チップ２０、並びにキャリア１０と基板成形材料１８の上に積層する前の状態の積層可能な絶縁層２６についても示してある。これらのチップ２０はすべて同じ厚さである必要はなく、それらの裏面にチップ接着用の接着剤が付いたものであってもよいし、或いはキャリアを加温すれば粘着性の成形材料表面にチップを直接付着させることができる。
【００４１】
積層可能な絶縁層２６は、例えば部分硬化したポリイミド／エポキシ接着剤被膜をもつＫＡＰＴＯＮポリイミドフィルムのような、電気的相互接続パターンの支持材として好適なアブレーション（融蝕）可能な材料からなるのが好ましい。
【００４２】
成形材料に取り付けるチップの位置はその周りのウェルの縁に合わせることができる。チップの洗浄又は表面処理は、所望により、チップ設置後に酸素プラズマ処理又は２−プロパノールなどの溶剤洗浄を行うことにより、遂行することができる。
【００４３】
図５は、図４の実施態様のチップを基板成形材料１８の中に埋封して積層可能な絶縁層２６を取り付けた状態を示す図である。一つの実施態様では、周囲温度８０℃に設定したラミネーターの中に積層可能な絶縁層を入れ、積層可能な絶縁層２６の上面及び底面を真空にして脱気する。１００ミリトール（ｍＴｏｒｒ）の基本真空度に達するまでの十分な時間（通常約２０分）真空排気した後、約１０〜２０ｐｓｉ（ポンド毎平方インチ）窒素の圧力を絶縁層２６の上面に加えて、絶縁層２６をチップ及び成形材料１８及び保護絶縁層１６に対してプレスする。次いで、圧力を維持しながら積層温度を１８０℃に上げるが、これにより、まず最初に成形材料１８の軟化が起こって、チップの周囲に流れて隙間を満たすようになり、続いてエポキシの硬化が起こって硬質の基板を形成する。温度を１８０℃に約１時間保ってエポキシ／ポリイミドブレンドの硬化を完了させる。次に基板を１００℃未満の温度まで冷却し、圧力を解放し、基板をラミネーターから取り出して、図５に示す基板、すなわち成形材料１８の中にチップ２０が埋封されていて、それらの上面に積層可能な絶縁層２６が積層された基板を得る。
【００４４】
成形材料及び積層可能な絶縁層接着剤の双方について粘度及び硬化速度を適切に選択することによって、最小限度の横すれしか起こさずに完全に封入されたチップと平坦で隙間のない積層体が得られる。初期積層時に起こり得るチップのずれに適応するためにチップ位置の精度を僅かに緩和することができる。１９８９年５月３０日発行の米国特許第４８３５７０４号（Ｅｉｃｈｅｌｂｅｒｇｅｒ他）には、相互接続を形成するための適応型リソグラフィー装置が記載されている。その開示内容は文献の援用によって本明細書の内容の一部をなす。
【００４５】
本発明は、底なしキャリアにベースシート及び保護絶縁層が取付けられた実施態様に限定されるものではない。例えば、図６は、図３と類似した断面図であるが、キャリア１０ａに保護絶縁層１６を支持する底が付いており、図３に示すようなベースシート１４をもたない別の実施態様を示している。図７は、図３と類似した断面図であるが、ベースシートのない別の実施態様を示している。図８は、図３と類似した断面図であるが、キャリア１０と接触していないセラミック製のベースシート１４ａをもつ別の実施態様を示している。図９は、図３と類似した断面図であるが、前述の実施態様で用いる層１６のような保護絶縁層をもたない別の実施態様を示している。図１０は、キャリア１０ａに底が付いている図６と類似した断面図であるが、保護絶縁層をもたない別の実施態様を示している。図１０に示す実施態様では、基板１８はキャリア１０ａから取り外すのは難しく、基板は所望によりキャリア内に残したままにしておいてもよい。図１１〜図２１について述べる以下の説明は、図３及び図６〜図１０に示すそれぞれの実施態様に対しても適用し得る。
【００４６】
図１１は、図５の実施態様の積層可能な絶縁層２６を貫通して形成した複数のバイア３０及び導電性相互接続部３２のパターンを示す図である。バイア３０はレーザー又はマスクエッチング法によって形成することができるが、好ましい技法は前述の米国特許第４８９４１１５号に記載されているものである。これらのバイアはチップパッド２２と整合している。導電性相互接続部３２のパターンは、例えばスパッタリングやプレーティングで導電性被膜を形成して標準的なフォトレジスト及びエッチング法でパターン形成することによって形成できる。前述の米国特許第４８３５７０４号（Ｅｉｃｈｅｌｂｅｒｇｅｒ他）には相互接続部の形成に有用な適応型リソグラフィー装置が記載されている。好ましい相互接続材はチタン：銅：チタンの複合構造材である。所望により、バイア及び導電性相互接続部の支持パターン（図示せず）を有する多層絶縁材料を設けてもよい。好ましい実施態様では、相互接続部の緩衝材として外側絶縁層２８を設ける。外側絶縁層２８は、例えばポリイミド／エポキシ被膜をもつＫＡＰＴＯＮポリイミドフィルムで構成することができる。外側相互接続部３８は、導電性相互接続部のパターンと同様の手段で形成することができる。
【００４７】
図１２は、図１１と類似した断面図であるが、チップの裏面に背面バイア３４及び導電性サーマルパス３６を設けた状態を示す。これらの背面バイア及びサーマルパスは、図１１に示す実施態様のバイア３０及び導電性相互接続部３２に関して述べたものと同じ手段で形成することができる。好ましくは、サーマルパスはチタン：銅：チタン複合構造材のような材料からなる。
【００４８】
図１３は、積層可能な絶縁層２６に埋込まれたチップ２０を示す図である。背面に接着剤を塗布した個々のチップを基板成形材料（図４に示す実施態様に関して説明した）に載置するための別法は次の通りである。チップを所定位置に保持しておくための部分硬化した積層可能な絶縁層２６の上の所定の位置にチップを裏返しに載せ、次にこの積層可能な絶縁層を図４に示すキャリア１０のようなキャリアに取付けてチップを図４に示す基板成形材料１８に接しさせ、積層可能な絶縁層２６をキャリアに積層する。
【００４９】
また、チップは、熱可塑性接着剤又は部分硬化した熱硬化性接着剤を用いることにより、基板上のチップ及びデバイスの高さがある程度等しくなるような平坦な又は部分的に切削したセラミック基板の表面にチップの表を上にして取付けることもでき、この接着剤をホットプレート上で加熱し、次いで部分硬化した積層可能な絶縁層の接着剤塗布面に押し込む。チップ及び積層可能な絶縁層を冷却すると、チップと積層可能な絶縁層との良好な接着が得られる。
【００５０】
例えば図１１及び図１２の実施態様に示したような基板は、所望により、ベースシート１４のみならず積層可能な絶縁層２６及び外側絶縁層２８並びに保護絶縁層１６を基板周縁部で切断するか或いは融蝕（アブレーション）することによって、キャリア１０から取り外すことができる。一つのウェルの中で数個の基板を作製することもでき、個々の回路アセンブリを得るには後段の最終製造工程で切断すればよい。
【００５１】
図１４〜図１７は、基板成形材料１８の上に初期金属パターンを設ける方法を示す図である。チップ間の部分的な相互接続を形成するためだけでなく、必要とされる上部相互接続層の数を低減するために、成形基板自体に金属パターンを設けることが望ましい。金属処理段階の際に成形材料を保護するため、図１４に示すように、部分硬化した成形材料の上に、所望により、例えば４ミクロン厚のＳＰＩ（シロキサンポリイミド）ポリマーのような薄い保護被膜４０を設けることもできる。この保護被膜は、ガラス転移点の低い材料であって、その溶液を成形材料を硬化させずにベーキング（熱硬化）することのできる材料からなる。次に、保護被膜４０の上に直接基板金属４２を付着させパターン形成する。図１５に示すように、基板金属４２の中にパターン形成した開口部内の保護被膜表面上にチップ２０を載せる。その後の積層可能な絶縁層２６の積層の際に、保護被膜が軟化してポリイミド／エポキシ系成形材料と混じり合い、その結果、図１６に示すように、チップが成形材料の中に沈み込んでチップが封入される。次いで、図１１の実施態様に関して述べたものと同じ手段を用いて、図１７に示すように、チップパッド２２を相互に接続するとともに基板金属とも接続する。
【００５２】
図１８〜図２１は、チップの被覆を取り去って初期金属パターンを設ける方法を示す図である。最初の積層及び基板硬化の段階では、図４に示す積層可能な絶縁層２６のような初期絶縁層として、ＴＥＦＬＯＮ（テフロン）と呼ばれるポリテトラフルオロエチレン層（ＴＥＦＬＯＮはＥ．Ｉ．  ｄｕ  Ｐｏｎｔ  ｄｅ  Ｎｉｍｏｕｒｓ  ａｎｄ  Ｃｏ.の登録商標である）を用いる。このＴＥＦＬＯＮ材は積層後に簡単に剥離することができ、図１８に示す構造体が残る。所望により、チップが被覆されたまま残るようにＴＥＦＬＯＮポリテトラフルオロエチレンを取り去ることもできるし、或いは図１９に示すようにＫＡＰＴＯＮポリイミドフィルムのような別の材料４４をチップ上に付着させて、図２０に示すようにパターン形成することもできる。図２０にさらに図示した通り、このパターン形成した材料４４及び基板成形材料１８の上に金属層４２を付着させることもできる。次に、金属４２を図２１に示すようにパターン形成すればよい。
【００５３】
以下の実施例は本発明の適用法及び用途を例示するためのものであり、本発明を限定するためのものではない。
【００５４】
【実施例】
実施例１
図５に示す実施態様を、溶剤法を用いて以下に述べるようにして実行に移した。
【００５５】
厚さ５０ミルの平らなチタン金属板に２.１インチ四方の穴を開けて、直径約６インチのキャリアを得た。次の手順を用いて、ＵＬＴＥＭポリエーテルイミド接着剤で被覆されたＫＡＰＴＯＮポリイミドフィルムを窒素圧縮積層法によりキャリアの両側に同時に積層した。温度１５０℃に設定したラミネーターの中に、キャリア、２枚の接着剤被覆ＫＡＰＴＯＮポリイミドフィルム（各々ベースシート及び保護絶縁層を構成する）及びベースを入れた。ラミネーターを密閉し、１００ｍＴｏｒｒの基本真空度に達するまで真空にして脱気した。次に、温度を３００℃に上げてＵＬＴＥＭポリエーテルイミド接着剤を溶融させつつ、保護絶縁層の上面に３０ｐｓｉの圧を加えて、保護絶縁層をキャリア及びベースシートに押し付けてウェルを形成した。ラミネーターを３００℃の温度に３０分間保持し、加圧下で冷却した後、ラミネーターを開けてキャリアを取り出し、図２に示すものを得た。
【００５６】
基板成形材料の溶液は、５０ｇのシロキサンポリイミドＤ９０００（ＧＥ  Ｐｌａｓｔｉｃｓ，  ＭＴ.製）、１０ｇのエポキシＣＹ１７９（米国ニューヨーク州ホーソーンのＣｉｂａ  Ｇｅｉｇｙ  Ｃｏｒｐ.から入手可能）、４０ｇのエポキシＤＥＲ６６２（Ｄｏｗ  Ｃｈｅｍｉｃａｌ  Ｃｏ.製）、１ｇのオクチルオキシフェニル（フェニル）ヨードニウムヘキサフルオロアンチモネート触媒、１００ｇのアニソール溶剤及び２０ｇのシクロペンタノン溶剤（アニソール及びシクロペンタノンの両溶剤は米国ウィスコンシン州ミルウォーキーのＡｌｄｒｉｃｈ  Ｃｈｅｍｉｃａｌ  Ｃｏ.から入手可能）からなるものであった。この溶液を、上記のＫＡＰＴＯＮポリイミドフィルムで被覆されたウェルに２回に分けて注入した（１度目と２度目の添加の間に１００℃のホットプレートで約２時間ベーキングした）。最終的な部分硬化ベーキング操作の手順は、ホットプレート上で１００℃で１５時間、続いて１００Ｔｏｒｒに減圧した真空オーブン中で１００℃で２４時間というものであり、その結果、ウェル内に２.２ｇの部分硬化ポリイミド／エポキシが厚さ３０ミルで得られた。この成形材料の表面に、厚さ２０ミルの複数のチップをエポキシ接着剤を使って直接添付し、接着剤を温度１００℃で３０分間部分硬化した。チップとキャリアの上に、厚さ１５ミクロンの部分硬化ポリイミド／エポキシ接着剤層で被覆された厚さ１ミルのＫＡＰＴＯＮポリイミドフィルムをオーバーレイした。これらの部材を、周囲温度８０℃に設定したラミネーターの中に入れ、上記オーバーレイ絶縁層の上面及び底面を真空にして脱気した。１００ｍＴｏｒｒの基本真空度に達するまでの十分な時間（通常約２０分）真空排気した後、圧力２０ｐｓｉの窒素ガスを上記オーバーレイ絶縁層の上面に加えて、オーバーレイ層をチップ及び成形材料及びその下の保護絶縁層に対してプレスした。圧力を維持しながら積層温度を１８０℃に上げ、約１時間その温度に保持して、エポキシ／ポリイミドブレンドの硬化を完了させた。キャリアを１００℃未満の温度まで冷却し、圧力を解放し、ラミネーターからキャリアを取り出して、図５に示すように、空隙のない成形材料の中にチップが埋封されていて、それらの上面に積層可能な絶縁層が積層された基板を得た。
【００５７】
実施例２
図５に示す実施態様を、無溶剤法を用いて以下に述べるようにして実行に移した。
【００５８】
９ｇのＤＥＲ６６２エポキシ樹脂フレークを乳鉢と乳棒で粉砕して粉末とした。この粉末に、９ｇのＤ９０００シロキサンポリイミドポリマーと０.０９ｇのＯｃｔａｃａｔ触媒を加えた。この混合物をさらに混合して、その一部を、底なしキャリアにＫＡＰＴＯＮフィルムを積層して形成したポケットに加えた。このイミド／エポキシ粉末と鏡像形の成形鋳型（チップ設置用の空間を形成するために用いる）の間に１ミルのＴＥＦＬＯＮフィルム剥離層を設けて、真空／圧縮ラミネーターに入れた。これらの集成体を１１０℃で３０分間真空加熱した。次に、上記成形鋳型に圧力を加えて１０分間１５０℃に加熱し、室温に冷却した。
【００５９】
ラミネーターから取り出した後、上記のようにして成形したポケットにシリコンチップを載置し、チップ上にＤ９０００／エポキシ部分硬化フレームをオーバーレイして標準的な多層積層法で部品に積層した。これにより、チップが完全に埋封されたが、積層時のダイの移動は無視できる程度のものであった。キャリアから部品を取り外して、チップの埋封されたオールプラスチック製ＫＡＰＴＯＮ封止ＨＤＩモジュールを得た。
【００６０】
本発明の幾つかの好ましい態様についてのみ例示・説明してきたが、これらに数々の修正及び変更を加えることは当業者が容易になし得ることである。よって、本願特許請求の範囲は、そのような修正及び変更がすべて本願発明の技術的範囲に属するものとして解するべきである。
【図面の簡単な説明】
【図１】ウェルをもつキャリア、ベースシートを支持するベース、及び保護絶縁層を示す断面図。
【図２】キャリアにベースシート及び保護絶縁層を取り付けた状態を示す断面図。
【図３】キャリアウェル中に基板成形材料を入れた状態を示す断面図。
【図４】基板成形材料の表面にチップを載置した状態を示す断面図。
【図５】基板成形材料上に積層可能な絶縁層を積層してチップを封止した状態を示す断面図。
【図６】ベースシートを用いずに、底の付いたキャリアを用いる実施態様を示す断面図。
【図７】ベースシートを用いない実施態様を示す断面図。
【図８】キャリアと接していないベースシートを用いる実施態様を示す断面図。
【図９】保護絶縁層を用いない実施態様を示す断面図。
【図１０】保護絶縁層を用いない実施態様を示す断面図。
【図１１】積層可能な絶縁層及び外側絶縁層の中にバイア及び相互接続部を設けた状態を示す断面図。
【図１２】チップの裏面にバイア及びサーマルパスを設けた状態を示す断面図。
【図１３】チップを積層可能な絶縁層中に埋込む実施態様を示す断面図。
【図１４】基板成形材料の上に、保護被膜及び基板金属層を設けた状態を示す断面図。
【図１５】基板金属層の中に形成した開口部内の保護被膜表面上にチップを載せた状態を示す断面図。
【図１６】保護被膜及びチップの上に積層可能な絶縁層を積層して、チップを封止した状態を示す断面図。
【図１７】相互接続した状態を示す断面図。
【図１８】ポリテトラフルオロエチレン製の保護絶縁層を積層後に剥離した状態を示す断面図。
【図１９】ポリテトラフルオロエチレン製の保護絶縁層の剥離後に、別の材料を付着させた状態を示す断面図。
【図２０】金属層を付着させた状態を示す断面図。
【図２１】金属層にパターン形成した状態を示す断面図。
【符号の説明】
１０  キャリア
１２  ウェル
１４  ベースシート
１６  保護絶縁層
１８  基板成形材料
２０  チップ
２４  ベース
２６  積層可能な絶縁層
【図１】
0003641002.tif 000002
【図２】
0003641002.tif 000003
【図３】
0003641002.tif 000004
【図４】
0003641002.tif 000005
【図５】
0003641002.tif 000006
【図６】
0003641002.tif 000007
【図７】
0003641002.tif 000008
【図８】
0003641002.tif 000009
【図９】
0003641002.tif 000010
【図１０】
0003641002.tif 000011
【図１１】
0003641002.tif 000012
【図１２】
0003641002.tif 000013
【図１３】
0003641002.tif 000014
【図１４】
0003641002.tif 000015
【図１５】
0003641002.tif 000016
【図１６】
0003641002.tif 000017
【図１７】
0003641002.tif 000018
【図１８】
0003641002.tif 000019
【図１９】
0003641002.tif 000020
【図２０】
0003641002.tif 000021
【図２１】
0003641002.tif 000022